КАТАЛИЗАТОР ФКК, СОДЕРЖАЩИЙ ФОРФОР

1. Каталитическая композиция крекинга с флюидизированным катализатором (ФКК) для обработки сырья остатков вакуумной перегонки, которая включает:
каталитические микросферы, содержащие нецеолитный компонент, 5-25 мас. % переходного оксида алюминия, 20-65 мас. % цеолитного компонента, врощенного с нецеолитным компонентом, редкоземельным компонентом и 1-5 мас. % компонента фосфора на оксидной основе,
где каталитические микросферы получают формированием микросфер, содержащих редкоземельные элементы, которые содержат нецеолитный компонент, переходной оксид алюминия, цеолитный компонент, врощенный в пределах нецеолитного компонента, и оксид иттрия или редкоземельный компонент, и дополнительно добавляя компонент фосфора к микросферам, содержащим редкоземельные элементы, обеспечивают каталитические микросферы, и где каталитическая композиция ФКК имеет силу в предотвращении, по меньшей мере, одного из никеля и ванадия от увеличения выходов кокса и водорода во время крекинга углеводорода.
2. Каталитическая композиция ФКК по п. 1, где нецеолитный компонент выбран из группы, включающей каолинит, галлуазит, монтмориллонит, бентонит, аттапульгит, каолин, аморфный каолин, метакаолин, муллит, шпинель, водный каолин, глину, гиббеит (тригидрат оксида алюминия), бемит, оксид титана, оксид алюминия, диоксид кремния, диоксид кремния-оксид алюминия, диоксид кремния-оксид магния, оксид магния и сепиолит.
2
5
3. Каталитическая композиция ФКК по п. 2, где компонент фосфора находится в диапазоне от 2 до приблизительно 4.0 мас. % РО на оксидной основе.
4. Каталитическая композиция ФКК по п. 3, где редкоземельный компонент выбран из одного или более оксида церия, оксида лантана, оксида празеодима, и оксида неодима.
5. Каталитическая композиция ФКК по п. 4, где редкоземельный компонент представляет собой оксид лантана, и оксид лантана присутствует в диапазоне от 1 до приблизительно 5.0 мас. % на оксидной основе.
2
5
6. Каталитическая композиция ФКК по п. 5, где компонент фосфора присутствует в диапазоне 2 и приблизительно 3.5 мас. % РО на оксидной основе.
2
5
7. Каталитическая композиция ФКК по п. 6, где микросфера имеет уровень фосфора приблизительно 2.5-3.5 мас. % РО на оксидной основе и компонент редкоземельного металла присутствует в количестве приблизительно 2-3 мас. % на оксидной основе.
8. Способ крекинга углеводородного сырья в условиях крекинга с флюидизированным катализатором, при этом способ включает контактирование углеводородного сырья с катализатором по п. 1.
9. Способ по п. 8, где нецеолитный компонент матрицы выбран из группы, включающей каолинит, галлуазит, монтмориллонит, бентонит, аттапульгит, каолин, аморфный каолин, метакаолин, муллит, шпинель, водный каолин, глину, гиббеит (тригидрат оксида алюминия), бемит, оксид титана, оксид алюминия, диоксид кремния, диоксид кремния-оксид алюминия, диоксид кремния-оксид магния, оксид магния и сепиолит.
2
5
10. Способ по п. 9, где компонент фосфора находится в диапазоне от 1 до приблизительно 5.0 мас. % РО на оксидной основе.
11. Способ по п. 10, где редкоземельный компонент выбран из одного или более оксида церия, оксида лантана, оксида празеодима, и оксида неодима.
12. Способ по п. 11, где редкоземельный компонент представляет собой оксид лантана и оксид лантана присутствует в диапазоне от 1 до приблизительно 5.0 мас. % на оксидной основе.
2
5
13. Способ по п. 12, где микросфера имеет уровень фосфора приблизительно 2.5-3.5 мас. % РО на оксидной основе и компонент редкоземельного металла присутствует в количестве приблизительно 2-3 мас. %, в пересчете на массу катализатора.
14. Способ производства катализатора ФКК, включающий:
предварительное формирование предшествующей микросферы, включающей нецеолитный материал и оксид алюминия;
кристаллизацию in situ цеолита на предварительно сформированной микросфере, чтобы обеспечить микросферу, содержащую цеолит;
добавление редкоземельного компонента к микросфере, содержащей цеолит, чтобы обеспечить микросферу, содержащую редкоземельный элемент; и
добавление компонента фосфора к предшествующей микросфере, содержащей редкоземельный элемент, чтобы обеспечить каталитическую микросферу.
15. Способ по п. 14, где компонент фосфора добавляют путем контактирования с фосфатом диаммония.
16. Способ по п. 15, где редкоземельный компонент включает оксид лантана, где оксид лантана добавляют путем ионного обмена.
17. Способ по п. 16, дополнительно включающий добавление компонента фосфора к микросфере, содержащей цеолит.
18. Способ по п. 16, где редкоземельный компонент и компонент фосфора добавляют последовательно отдельными этапами.
19. Способ по п. 18, где способ включает добавление части компонента фосфора, затем ионный обмен редкоземельного компонента и затем добавление дополнительного компонента фосфора.